СПОСОБ СВАРКИ ТРЕНИЕМ С ПЕРЕМЕШИВАНИЕМ И СОЕДИНЕНИЕ ДВУХ ДЕТАЛЕЙ, ПОЛУЧЕННОЕ ЭТИМ СПОСОБОМ

1. Способ сварки трением с перемешиванием, состоящий во введении вращающегося зонда инструмента для сварки трением с перемешиванием в деталь или в зону соединения между двумя деталями, причем деталь или каждая из деталей выполнена из металла или металлического сплава с низкой теплопроводностью и высокой температурой плавления, то есть из металла или металлического сплава, у которого температура плавления выше температуры плавления алюминия, а теплопроводность ниже теплопроводности алюминия, при этом зонд выходит из единственного буртика, находящегося в контакте с деталью (деталями), и вращается относительно буртика.
2. Способ по п.1, отличающийся тем, что служит для соединения двух деталей и дополнительно включает перемещение инструмента вдоль линии соединения деталей.
3. Способ по п.1, отличающийся тем, что служит для обработки детали и дополнительно включает перемещение инструмента по линии, проходящей вдоль детали.
4. Способ по п.2 или 3, отличающийся тем, что отсутствует вращение буртика относительно детали (деталей).
5. Способ по п.4, отличающийся тем, что буртик представляет собой скользящий элемент.
6. Способ по любому из пп.1-3, отличающийся тем, что буртик медленно вращается относительно зонда.
7. Способ по п.1, отличающийся тем, что форма буртика соответствует поверхности или поверхностям детали (деталей), к которым примыкает указанный буртик.
8. Способ по п.1, отличающийся тем, что или зонд, или буртик, или и тот, и другой имеет поверхностное покрытие или поверхностную обработку, обеспечивающую одно или большее количество свойств из следующих: уменьшенное трение, износостойкость, термостойкость, диффузионное сопротивление, низкая реакционная способность, а также свойства твердой смазки.
9. Способ по п.1, отличающийся тем, что дополнительно включает подачу защитного газа в зону между буртиком и деталью (деталями).
10. Способ по п.1, отличающийся тем, что дополнительно включает подачу охлаждающей среды и/или смазки в зону между буртиком и деталью (деталями).
11. Способ по п.1, отличающийся тем, что буртик изготовлен из более чем одной части, при этом та часть, которая расположена ближе всего к зонду, имеет высокую температуру плавления.
12. Способ по п.1, отличающийся тем, что деталь или каждая из деталей выбраны из следующей группы материалов: Ti и его сплавы; Fe, стали, и другие сплавы; Ni и его сплавы; V и его сплавы; Cr и его сплавы; Mn и его сплавы; Со и его сплавы; Zr и его сплавы; Pd и его сплавы; Hf и его сплавы; Pt и ее сплавы.
13. Способ по п.1, отличающийся тем, что служит для соединения двух деталей, при этом детали выполнены из разных материалов.
14. Способ по п.2 или 3, отличающийся тем, что выполняется втягивание зонда во время вращения при приближении инструмента к концу линии, при этом буртик остается в контакте с деталью (деталями).
15. Способ по п.1, отличающийся тем, что температура плавления металла или металлического сплава составляет более 700°С.
16. Способ по п.1, отличающийся тем, что теплопроводность металла или металлического сплава составляет менее 250 Вт/м·К.
17. Способ сварки трением с перемешиванием, состоящий во введении вращающегося зонда инструмента для сварки трением с перемешиванием в деталь или в зону соединения между двумя деталями, причем деталь или каждая из деталей выполнена из металла или металлического сплава с низкой теплопроводностью и высокой температурой плавления, при этом зонд проходит между первым буртиком и вторым буртиком, находящимися в контакте с противоположными сторонами детали (деталей), и вращается относительно обоих буртиков.
18. Способ по п.17, отличающийся тем, что один буртик или оба буртика не вращаются относительно детали (деталей), или медленно вращаются относительно зонда.
19. Способ по п.17, отличающийся тем, что деталь или каждая из деталей выбраны из следующей группы материалов: Ti и его сплавы; Fe, стали, и другие сплавы; Ni и его сплавы; V и его сплавы; Cr и его сплавы; Mn и его сплавы; Со и его сплавы; Zr и его сплавы; Pd и его сплавы; Hf и его сплавы; Pt и ее сплавы.
20. Способ по п.17, отличающийся тем, что служит для соединения двух деталей, при этом детали выполнены из разных материалов.
21. Способ по п.17, отличающийся тем, что температура плавления металла или металлического сплава составляет более 700°С.
22. Способ по п.17, отличающийся тем, что теплопроводность металла или металлического сплава составляет менее 250 Вт/м·К.
23. Две детали, выполненные из металла или металлического сплава с низкой теплопроводностью и высокой температурой плавления, соединенные посредством способа по любому из предшествующих пунктов.